(57)【要約】【課題】      広い温度範囲で容易に安定したヒートシールが可能で、油分を含む食品の包装に用いても加熱殺菌中のヒートシール部分の破損が防止でき、しかも、開封時にデラミネーションを起こすことなく、容易に開封することができるフィルムと、このフィルムと基材とを積層接着してなるラミネートフィルムを提供すること。【解決手段】  プロピレン系樹脂含有ラミネート用樹脂層（Ａ）と、プロピレン系樹脂及び高密度ポリエチレン含有ヒートシール樹脂層（Ｂ）とが積層されている共押出多層フィルムであって、前記樹脂層（Ａ）がプロピレン系樹脂含有樹脂層（Ａ１）とプロピレン系樹脂及び直鎖状低密度ポリエチレン含有樹脂層（Ａ２）とを積層してなる樹脂層である共押出多層フィルム、および、このフィルムと基材が積層接着されているラミネートフィルム。【選択図】  なし。【特許請求の範囲】
【請求項１】
プロピレン系樹脂を含有してなるラミネート用樹脂層（Ａ）と、プロピレン系樹脂と高密度ポリエチレンを含有してなるヒートシール樹脂層（Ｂ）とが隣接して積層されている共押出多層フィルムであって、前記ラミネート用樹脂層（Ａ）が、プロピレン系樹脂を含有してなる樹脂層（Ａ１）とプロピレン系樹脂と直鎖状低密度ポリエチレンを含有してなる樹脂層（Ａ２）とを、前記樹脂層（Ａ１）がラミネート側の最外層となり、かつ前記樹脂層（Ａ２）がヒートシール樹脂層（Ｂ）の隣接層となるように積層してなる多層構成の樹脂層であることを特徴とする共押出多層フィルム。
【請求項２】
ラミネート用樹脂層（Ａ）が、プロピレン系樹脂を９０重量％以上含有してなる樹脂層（Ａ11）とプロピレン系樹脂と直鎖状低密度ポリエチレンを合計で９０重量％以上含有してなる樹脂層（Ａ21）とを、前記樹脂層（Ａ11）がラミネート側の最外層となり、かつ前記樹脂層（Ａ21）がヒートシール樹脂層（Ｂ）の隣接層となるように積層してなる２層又は３層構成の樹脂層である請求項１に記載の共押出多層フィルム。
【請求項３】
ラミネート用樹脂層（Ａ）が、プロピレン系樹脂を９０重量％以上含有してなる樹脂層（Ａ11）とプロピレン系樹脂と直鎖状低密度ポリエチレンを合計で９０重量％以上含有してなる樹脂層（Ａ21）とを、前記樹脂層（Ａ11）がラミネート側の最外層となり、かつ前記樹脂層（Ａ21）がヒートシール樹脂層（Ｂ）の隣接層となるように積層してなる２層又は３層構成の樹脂層であって、しかも、前記樹脂層（Ａ21）中におけるプロピレン系樹脂（ＰＰ）と直鎖状低密度ポリエチレン（ＬＬＤＰＥ）の重量比（ＰＰ／ＬＬＤＰＥ）が６０／４０〜９０／１０である請求項１に記載の共押出多層フィルム。
【請求項４】
直鎖状低密度ポリエチレンがメタロセン触媒を用いて製造された直鎖状低密度ポリエチレンである請求項２に記載の共押出多層フィルム。
【請求項５】
ヒートシール樹脂層（Ｂ）が、プロピレン系樹脂と高密度ポリエチレンを合計で９５重量％以上含有してなる厚さ１〜１５μｍの樹脂層であって、しかも、プロピレン系樹脂（ＰＰ）と高密度ポリエチレン（ＨＤＰＥ）の重量比（ＰＰ／ＨＤＰＥ）が４０／６０〜７５／２５である請求項２に記載の共押出多層フィルム。
【請求項６】
高密度ポリエチレンがメルトフローレート（ＭＦＲ）が５〜２０ｇ／１０ｍｉｎで、密度が０．９５５ｇ／ｃｍ３以上の高密度ポリエチレンである請求項５に記載の共押出多層フィルム。
【請求項７】
プロピレン系樹脂がプロピレン−エチレン共重合体である請求項６に記載の共押出多層フィルム。
【請求項８】
全厚が２０〜８０μｍで、ヒートシール樹脂層（Ｂ）の厚さが２〜１０μｍである請求項１〜７のいずれか１項に記載の共押出多層フィルム。
【請求項９】
請求項１〜８のいずれか１項に記載の共押出多層フィルムのラミネート用樹脂層（Ａ）上に接着剤を介して基材が積層接着されていることを特徴とするラミネートフィルム。
【発明の詳細な説明】
【技術分野】
【０００１】
本発明は、ポリプロピレン系樹脂からなる易開封性食品容器用蓋材として好適に使用できる共押出多層フィルムと、この共押出多層フィルム上に接着剤を介して基材が積層接着されたラミネートフィルムに関するものである。
【背景技術】
【０００２】
従来、ポリプロピレンを主体とする合成樹脂包装体は、ボイル殺菌やレトルト殺菌による加熱殺菌が施される場合が多く、また、内容物も油成分を多く含む食品が充填され、殺菌時の破袋に耐えるような強固な熱封緘強度を施した包装体が広く使用されている。しかし、このような包装体を用いた場合、蓋材開封時に大きな力を要する為、内容物が漏れたり、汁が吹き出したりするという取り扱い上の煩わしさがあった。
【０００３】
そこで、開封を容易にすべく、メルトフロー８ｇ／１０分以下のポリプロピレンと、密度が０．９３５ｇ／ｃｍ３以上の高密度ポリエチレンを特定比率でブレンドしてなるシール層を有するイージーピール可能なフィルム、例えば、メルトフロー４ｇ／１０分のポリプロピレンと、密度が０．９５ｇ／ｃｍ３の高密度ポリエチレンをブレンドしてなる厚さ５０μｍの単層シーラントフィルムに厚さ１２μｍのポリエステルフィルムをドライラミネートした易開封性ラミネートフィルムを蓋材フィルムとして使用する技術が知られている（例えば、特許文献１参照。）。
【０００４】
この易開封性フィルムは、ポリプロピレンとポリエチレンが非相溶であることを利用した凝集破壊によって易開封性を発現しているが、シーラントフィルム全体が凝集破壊を起こすため、開封時に基材と易開封性フィルムの層間でデラミネーションを起こし易いという問題があった。
【０００５】
さらに、易開封性フィルムとしては、プロピレン−α−オレフィンランダム共重合体（ａ）、高密度ポリエチレン（ｂ）及びポリブテン−１（ｃ）とを含む樹脂組成物層（Ａ）とプロピレン系樹脂（ｄ）からなる基材層（Ｂ）、との少なくとも２層からなるシーラントフィルムが知られている（特許文献２参照。）。
【０００６】
この特許文献２には、比較例１としてプロピレン−エチレンランダム共重合体８０質量％と密度０．９５３ｇ／ｃｍ３の高密度ポリエチレン２０質量％とからなる樹脂組成物層と、プロピレン単独重合体からなる基材層を有する共押出成形法による２層構成のシーラントフィルムが記載されており、デラミネーションも発生しにくくなっているが、ヒートシール温度がやや高くなるとヒートシール強度が大きく上昇して、開封しにくくなったり、開封時にデラミネーションを発生し易くなる等の問題が発生する傾向が強く、容易に開封感良く、しかもデラミネーションの発生なしに開封できるヒートシール温度幅が狭いという欠点がある。
【０００７】
【特許文献１】特開昭５７−１２５０４７号公報（第２−３頁）
【特許文献２】特開２００２−２３４１２３号公報（第４−５頁、第９−１１頁）
【発明の開示】
【発明が解決しようとする課題】
【０００８】
本発明の課題は、食品等の包装に用いられる蓋材フィルムとして、より広い温度範囲で容易に安定したヒートシールをすることが可能で、レトルト殺菌やボイル殺菌の加熱殺菌中の破袋に耐えてヒートシール部分の破損が防止でき、しかも、開封時にデラミネーションを起こすことなく、容易に開封することができるフィルムと、このフィルムと基材とを積層接着してなるラミネートフィルムを提供することにある。
【課題を解決するための手段】
【０００９】
本発明者等は上記課題を解決すべく、鋭意検討を重ねた結果、プロピレン系樹脂を含有してなるラミネート用樹脂層（Ａ）と、プロピレン系樹脂と高密度ポリエチレンを含有してなるヒートシール樹脂層（Ｂ）とが隣接して積層されている共押出多層フィルムであって、前記ラミネート用樹脂層（Ａ）が、プロピレン系樹脂を含有してなる樹脂層（Ａ１）とプロピレン系樹脂と直鎖状低密度ポリエチレンを含有してなる樹脂層（Ａ２）とを、前記樹脂層（Ａ１）がラミネート側の最外層となり、かつ前記樹脂層（Ａ２）がヒートシール樹脂層（Ｂ）の隣接層となるように積層してなる多層構成の樹脂層である共押出多層フィルムを、シーラントフィルムとして用いてなるラミネートフィルムは、より広い温度範囲で容易に安定したヒートシールをすることが可能で、レトルト殺菌やボイル殺菌の加熱殺菌中の破袋に耐えてヒートシール部分の破損が防止でき、しかも、開封時のデラミネーションもなく、かつ、易開封性に優れる包装体となることを見出し、本発明を完成するに至った。
【００１０】
すなわち、本発明は、プロピレン系樹脂を含有してなるラミネート用樹脂層（Ａ）と、プロピレン系樹脂と高密度ポリエチレンを含有してなるヒートシール樹脂層（Ｂ）とが隣接して積層されている共押出多層フィルムであって、前記ラミネート用樹脂層（Ａ）が、プロピレン系樹脂を含有してなる樹脂層（Ａ１）とプロピレン系樹脂と直鎖状低密度ポリエチレンを含有してなる樹脂層（Ａ２）とを、前記樹脂層（Ａ１）がラミネート側の最外層となり、かつ前記樹脂層（Ａ２）がヒートシール樹脂層（Ｂ）の隣接層となるように積層してなる多層構成の樹脂層であることを特徴とする共押出多層フィルムを提供するものである。
【００１１】
さらに、本発明は、前記共押出多層フィルムのラミネート用樹脂層（Ａ）上に接着剤を介して基材が積層接着されていることを特徴とするラミネートフィルムを提供するものである。
【発明の効果】
【００１２】
本発明の共押出多層フィルムおよびラミネートフィルムは、従来より広い温度範囲で容易に安定したヒートシールが可能で、油分を含む食品の包装に用いても加熱殺菌中のヒートシール部分の破損が防止でき、しかも、開封時にデラミネーションを起こすことなく、容易に開封することができ、容器の蓋材フィルム等として好適である。
【発明を実施するための最良の形態】
【００１３】
本発明の共押出多層フィルムにおいて、ラミネート樹脂層（Ａ）は、プロピレン系樹脂を含有してなる樹脂層（Ａ１）とプロピレン系樹脂と直鎖状低密度ポリエチレンを含有してなる樹脂層（Ａ２）とを、前記樹脂層（Ａ１）がラミネート側の最外層となり、かつ前記樹脂層（Ａ２）がヒートシール樹脂層（Ｂ）の隣接層となるように積層してなる多層構成の樹脂層であることが必須であり、この多層構成のラミネート樹脂層（Ａ）をプロピレン系樹脂と高密度ポリエチレンを含有してなるヒートシール樹脂層（Ｂ）と積層させることより、広い温度範囲で容易に安定したヒートシールをすることが可能で、レトルト殺菌やボイル殺菌の加熱殺菌中の破袋に耐えてヒートシール部分の破損が防止でき、しかも、開封時のデラミネーションもなく、かつ、易開封性に優れる包装体とすることができる。
【００１４】
プロピレン系樹脂と直鎖状低密度ポリエチレンを含有してなる樹脂層（Ａ２）のないラミネート樹脂層では、ヒートシール温度がやや高くなるとヒートシール強度が大きく上昇して、開封しにくくなったり、開封時にデラミネーションを発生し易くなる等の問題が発生しやすくなり、容易に開封感良く、しかもデラミネーションの発生なしに開封できるヒートシール温度幅が狭くなるため、好ましくない。
【００１５】
前記ラミネート樹脂層（Ａ）としては、例えば、前記樹脂層（Ａ１）としてプロピレン系樹脂を９０重量％以上含有してなる樹脂層（Ａ11）を用い、更に、前記樹脂層（Ａ２）としてプロピレン系樹脂と直鎖状低密度ポリエチレンを合計で９０重量％以上含有してなる樹脂層（Ａ21）を用い、前記樹脂層（Ａ11）がラミネート側の最外層となり、かつ前記樹脂層（Ａ21）がヒートシール樹脂層（Ｂ）の隣接層となるように積層してなる２層又は３層構成の樹脂層が好ましいラミネート樹脂層として挙げられる。この場合のプロピレン系樹脂（ＰＰ）と直鎖状低密度ポリエチレン（ＬＬＤＰＥ）の重量比（ＰＰ／ＬＬＤＰＥ）は、通常６０／４０〜９０／１０、好ましくは７０／３０〜８５／１５である。なお、前記ラミネート樹脂層（Ａ）を構成する各樹脂層で用いるプロピレン系樹脂と直鎖状低密度ポリエチレンは、各樹脂層のそれぞれにおいて同一であっても異なっていてもよい。
【００１６】
なお、前記ラミネート樹脂層（Ａ）には、プロピレン系フィルム製造時に発生するフィルム端部等の回収品を混合することもできるが、ラミネート側の前記樹脂層（Ａ１）には回収品を混合せず、その他の樹脂層に混合することが好ましい。
【００１７】
前記ラミネート樹脂層（Ａ）で用いるプロピレン系樹脂としては、例えば、プロピレン単独重合体、プロピレンとエチレン、ブテン−１等のα−オレフインとの共重合体が挙げられ、共重合体としてはランダム共重合体、ブロック共重合体のいすれもが使用できる。なかでも好ましいものとしては、プロピレン単独重合体、プロピレン−エチレンランダム共重合体、プロピレン−エチレン−ブテン−１ランダム共重合体等が挙げられる。前記プロピレン−エチレンランダム共重合体、プロピレン−エチレン−ブテン−１ランダム共重合体等のプロピレン系ランダム共重合体としては、なかでもプロピレン由来成分含有率が９０重量％以上の共重合体が好ましく、プロピレン由来成分含有率が９２〜９８重量％の共重合体が特に好ましい。これらプロピレン系樹脂は単独で用いても、混合して用いても構わない。
【００１８】
前記ラミネート樹脂層（Ａ）の具体例としては、ラミネート側からヒートシール樹脂層に隣接する側に順に記載すると、
・ＨＯＰＰからなる樹脂層／（ＨＯＰＰ及び・又はＣＯＰＰ）とＬＬＤＰＥと必要により回収品からなる樹脂層、
・ＣＯＰＰからなる樹脂層／（ＨＯＰＰ及び・又はＣＯＰＰ）とＬＬＤＰＥと必要により回収品からなる樹脂層
・ＨＯＰＰからなる樹脂層／（ＨＯＰＰ及び・又はＣＯＰＰ）と必要によりＬＬＤＰＥと必要により回収品からなる樹脂層／（ＨＯＰＰ又はＣＯＰＰ）とＬＬＤＰＥからなる樹脂層、
・ＣＯＰＰからなる樹脂層／（ＨＯＰＰ及び・又はＣＯＰＰ）と必要によりＬＬＤＰＥと必要により回収品からなる樹脂層／（ＨＯＰＰ及び・又はＣＯＰＰ）とＬＬＤＰＥからなる樹脂層、
等が挙げられる。なお、ここにおいて、ＨＯＰＰはプロピレン単独重合体、ＣＯＰＰはプロピレン−エチレンランダム共重合体、回収品はプロピレン系フィルム製造時に発生するフィルム端部等の回収品、ＬＬＤＰＥは直鎖状低密度ポリエチレンを、それぞれ示す。
【００１９】
前記ラミネート樹脂層（Ａ）で用いる直鎖状低密度ポリエチレンとしては、例えば、エチレンとブテン、ヘキセン、オクテン等のα−オレフインとの共重合体が挙げられ、エチレン−ブテン−１共重合体、エチレン−ヘキセン−１共重合体、エチレン−オクテン−１共重合体等が好ましい。さらに、これらエチレン−α−オレフイン共重合体のなかでも、メタロセン触媒を用いて製造された直鎖状低密度ポリエチレンがより好ましい。これら直鎖状低密度ポリエチレンは単独で用いても、混合して用いても構わない。
【００２０】
本発明の共押出多層フィルムにおいて、ヒートシール樹脂層（Ｂ）は、プロピレン系樹脂と高密度ポリエチレンを含有してなる樹脂層であり、なかでも、耐油性が良好で、油を含む食品の包装体の加熱殺菌によるシール強度低下がなく、破袋を引き起こしにくいことから、プロピレン系樹脂と高密度ポリエチレンを合計で９５重量％以上含有してなる樹脂層であることが好ましい。
【００２１】
前記プロピレン系樹脂としては、前記ラミネート樹脂層（Ａ）で用いるプロピレン系樹脂と同様のプロピレン系樹脂がいずれも使用できるが、なかでもプロピレン−エチレンランダム共重合体、プロピレン−エチレン−ブテン−１ランダム共重合体が好ましい。これらプロピレン系樹脂は単独で用いても混合して用いても構わない。
【００２２】
前記高密度ポリエチレンとしては、密度０．９５０ｇ／ｃｍ３以上のポリエチレンが挙げられ、なかでも密度０．９５５ｇ／ｃｍ３以上のポリエチレンが好ましい。密度０．９５０ｇ／ｃｍ３未満のポリエチレンでは耐熱性及び耐油性の劣るヒートシール層となるため好ましくない。
【００２３】
また、前記高密度ポリエチレンとしては、一般にフィルム成形等の押出成形で用いられる高密度ポリエチレン、例えばメルトフローレート（１９０℃）が０．０２〜２ｇ／１０ｍｉｎの高密度ポリエチレンよりも流動性の良好な高密度ポリエチレン、例えばメルトフローレート（１９０℃）が５〜２０ｇ／１０ｍｉｎの高密度ポリエチレンであることが、ポリプロピレンと共に溶融混練して押出成形した場合に比較的分散が良好となり、表面が平滑で透明性の良好なフィルムが得られることから好ましい。
【００２４】
前記ヒートシール樹脂層（Ｂ）において、プロピレン系樹脂（ＰＰ）と高密度ポリエチレン（ＨＤＰＥ）の重量比（ＰＰ／ＨＤＰＥ）としては、６０／４０〜８０／２０であることが好ましい。
【００２５】
本発明の共押出多層フィルムの厚さ（全厚）とヒートシール樹脂層（Ｂ）の厚さは、用途によって異なり、特に限定されるものではないが、包装容器の蓋材フィルムとして好適に使用できることから、全厚が１０〜１５０μｍで、ヒートシール樹脂層（Ｂ）の厚さが１〜１５μｍであることが好ましく、なかでも全厚が２０〜８０μｍで、ヒートシール樹脂層（Ｂ）の厚さが２〜１０μｍであることが特に好ましい。
【００２６】
本発明の共押出多層フィルムには、ラミネート層（Ａ）及びヒートシール層（Ｂ）のいずれかあるいは全ての層に他の熱可塑性樹脂、熱安定剤、帯電防止剤、アンチブロッキング剤、スリップ剤、防曇剤等を本発明の目的を損なわない範囲で添加しても良い。
【００２７】
本発明の共押出多層フィルムの製造方法としては、特に限定されないが、共押出積層成形法、例えば、２台以上の押出機を用いて溶融押出する、共押出多層ダイス法、フィードブロック法等の公知の共押出法により溶融状態で積層した後、インフレーション、Ｔダイ・チルロール法等の方法で長尺巻フイルムに加工する方法が好ましく、Ｔダイを用いた共押出法がより好ましい。
【００２８】
本発明の共押出多層フィルムの製造に際してラミネート層（Ａ）は、印刷の接着性や接着剤との接着性を向上させるために、表面処理を施すことが望ましい。
【００２９】
この表面処理の方法は、本発明の共押出多層フィルムを連続的に処理でき、かつ、製膜時に巻き取る前に容易に実施でき、処理の度合いも任意に調整できるコロナ放電処理が望ましい。なお、表面処理に関しては加熱下又は不活性ガスの雰囲気下でコロナ放電もしくはプラズマ放電等の効果促進手法を用いても良い。
【００３０】
本発明の共押出多層フィルムを蓋材フィルムとして使用する際には、ラミネート層（Ａ）上に任意の基材を積層接着したものが、熱封着性、開封性、強度等の性能に優れる点から好ましい。この積層接着される基材としては、例えば、ポリエチレンテレフタレート、ポリプロピレン、ポリアミド、塩化ビニリデン樹脂、エチレンビニルアルコール共重合体等からなる基材がある。またこれらの積層接着する基材は単層に限らず多層に積層したもの等が任意に選択できる。この積層接着する基材は二軸延伸加工されたフィルムをラミネート加工等で積層接着することが望ましく、ラミネート加工としては、ドライラミネート、サーマルラミネート、押出ラミネート等任意の方法を用いることができる。また、接着性樹脂を介して、共押出ラミネートで積層しても良い。この基材の厚さは特に限定されるものではないが、熱封着性、易開封性に優れるラミネートフィルムが得られることから５〜３００μｍが好適である。
【実施例】
【００３１】
以下に実施例と比較例を挙げて、本発明を具体的に説明するが、本発明はこれらに限定されるものではない。尚、例中の部及び％は全て重量基準である。
【００３２】
実施例１
ラミネート用樹脂層（Ａ）をラミネート側の樹脂層（Ａ１）とヒートシール側の樹脂層（Ａ２）の２層構成とし、樹脂層（Ａ１）用樹脂としてプロピレン由来成分の含有率が９６％のプロピレン−エチレンランダム共重合体（ＣＯＰＰ１）を用い、樹脂層（Ａ２）用樹脂としてプロピレン単独重合体（ＨＯＰＰ１）とメタロセン触媒を用いて製造された、メルトフローレートが４ｇ／１０ｍｉｎで、密度が０．９３７ｇ／ｃｍ３の直鎖状低密度ポリエチレン（ＬＬＤＰＥ１）とを（ＨＯＰＰ１）／（ＬＬＤＰＥ１）＝８０／２０（重量比）で混合して用い、さらに、ヒートシール樹脂層（Ｂ）としてプロピレン由来成分の含有率が９６％のプロピレン−エチレンランダム共重合体（ＣＯＰＰ２）とメルトフローレートが１８ｇ／１０ｍｉｎである密度０．９５８ｇ／ｃｍ３の高密度ポリエチレン（ＨＤＰＥ１）とを（ＣＯＰＰ２）／（ＨＤＰＥ１）＝８０／２０（重量比）で混合して用い、樹脂層（Ａ１）用押出機（口径４０ｍｍ）と樹脂層（Ａ２）用押出機（口径４０ｍｍ）とヒートシール樹脂層（Ｂ）用押出機（口径４０ｍｍ）のそれぞれに供給し、共押出法により押出温度２６０℃でＴダイから（Ａ１）／（Ａ２）／（Ｂ）の各層の厚さが２０μｍ／２２．５μｍ／７．５μｍになるように押出し、４０℃の水冷金属冷却ロールで冷却し、樹脂層（Ａ１）表面の濡れ張力が４０ｍＮ／ｍとなるようにコロナ放電処理を施した後、ロールに巻き取り、３５℃の熟成室で４８時間熟成させて、全厚が５０μｍの本発明の共押出多層フィルムを得た。
【００３３】
得られた共押出多層フィルムの樹脂層（Ａ１）表面側に、ウレタン系接着剤を使用して膜厚２５μｍの２軸延伸ナイロンフィルムをラミネートして、ラミネートフィルムを得た。
【００３４】
次いで、ラミネートフィルムを蓋材として、そのヒートシール樹脂層（Ｂ）と、プロピレン由来成分の含有率が９５％のプロピレン−エチレンランダム共重合体のシートからなり、幅５ｍｍ、外径９５ｍｍφの円形で厚さが６００μｍの鍔部を有する、サラダ油を充填した容量１５０ｃｍ３容器の鍔部とを重ね合わせ、包装機を使用して、温度１５０℃、１６０℃、１７０℃、１８０℃、１８５℃及び１９０℃、時間１秒間、荷重１５０ｋｇの条件でヒートシールして、各温度でヒートシールしてなる６種類の包装袋とした後、それぞれ１２０℃で３０分間のレトルト殺菌を施し、冷却して、レトルト殺菌された包装袋を得た。
【００３５】
前記レトルト殺菌した包装体５個の鍔部（ヒートシール部）から、ヒートシール強度測定用サンプル（サンプル幅１５ｍｍ）をそれぞれ等間隔で４サンプル切り出して得た合計２０サンプルについて、温度２３℃、引張速度３００ｍｍ／ｍｉｎ、９０度剥離の条件下でヒートシール強度を測定した。結果を第１表に示す。
【００３６】
また、前記レトルト殺菌した包装体５個を、１ｍの高さから鉄板の上に落下させ、破袋の有無を確認し、全く破袋のなかったものを○、破袋が１以上あったものを×と評価した（落下テスト）。さらに、レトルト殺菌後の包装袋１０個を手で開封し、適度な力で容易に滑らかに開封できたものを○、容易には開封せず開封しずらいもの、又は極めて弱い力で開封してしまうものを△、開封に特に強い力が必要できれいに開封できないものを×と開封感を評価すると共に、開封時にデラミネーションの発生したものの個数を測定した。これらの結果も第１表に示す。
【００３７】
実施例２
ラミネート用樹脂層（Ａ）をラミネート側の樹脂層（Ａ１）とヒートシール側の樹脂層（Ａ２）の２層構成とし、樹脂層（Ａ１）用樹脂としてプロピレン単独重合体（ＨＯＰＰ１）を用い、樹脂層（Ａ２）用樹脂としてプロピレン単独重合体（ＨＯＰＰ１）と直鎖状低密度ポリエチレン（ＬＬＤＰＥ１）と本共押出多層フィルムの両端部の回収品を（ＨＯＰＰ１）／（ＬＬＤＰＥ１）／（回収品）＝６３／２７／１０（重量比）で混合して用い、さらに、ヒートシール樹脂層（Ｂ）としてプロピレン−エチレンランダム共重合体（ＣＯＰＰ２）と高密度ポリエチレン（ＨＤＰＥ１）を（ＣＯＰＰ２）／（ＨＤＰＥ１）＝７０／３０（重量比）で混合して用い、樹脂層（Ａ１）用押出機（口径４０ｍｍ）と樹脂層（Ａ２）用押出機（口径４０ｍｍ）とヒートシール樹脂層（Ｂ）用押出機（口径４０ｍｍ）のそれぞれに供給し、共押出法により押出温度２６０℃でＴダイから（Ａ１）／（Ａ２）／（Ｂ）の各層の厚さが２０μｍ／２２．５μｍ／７．５μｍ〔（又は）２０μｍ／２２．５μｍ／７．５μｍ〕になるように押出した以外は実施例１と同様にして、全厚が５０μｍの本発明の共押出多層フィルムを得、更に同様にしてラミネートフィルムを得た。
【００３８】
次いで、このラミネートフィルムを蓋材として用いた以外は実施例１と同様にして、ヒートシール温度条件の異なる６種類のレトルト殺菌を施した包装体を得た後、実施例１と同様にしてヒートシール強度の測定と、落下テストと、開封感の評価及びデラミネーション発生個数の測定とを行った。これらの結果を第１表に示す。
【００３９】
実施例３
ラミネート用樹脂層（Ａ）をラミネート側のラミネート用樹脂層（Ａ１）とヒートシール側のラミネート用樹脂層（Ａ２）の２層構成とし、樹脂層（Ａ１）用樹脂としてプロピレン−エチレンランダム共重合体（ＣＯＰＰ１）を用い、樹脂層（Ａ２）用樹脂としてプロピレン単独重合体（ＨＯＰＰ１）と直鎖状低密度ポリエチレン（ＬＬＤＰＥ１）を（ＨＯＰＰ１）／（ＬＬＤＰＥ１）＝８０／２０（重量比）で混合して用い、さらに、ヒートシール樹脂層（Ｂ）としてプロピレン−エチレンランダム共重合体（ＣＯＰＰ２）と高密度ポリエチレン（ＨＤＰＥ１）を（ＣＯＰＰ２）／（ＨＤＰＥ１）＝６０／４０（重量比）で混合して用い、樹脂層（Ａ１）用押出機（口径４０ｍｍ）と樹脂層（Ａ２）用押出機（口径４０ｍｍ）とヒートシール樹脂層（Ｂ）用押出機（口径４０ｍｍ）のそれぞれに供給し、共押出法により押出温度２６０℃でＴダイから（Ａ１）／（Ａ２）／（Ｂ）の各層の厚さが２０μｍ／２２．５μｍ／７．５μｍ〔（又は）２０μｍ／２２．５μｍ／７．５μｍ〕になるように押出した以外は実施例１と同様にして、全厚が５０μｍの本発明の共押出多層フィルムを得、更に同様にしてラミネートフィルムを得た。
【００４０】
次いで、このラミネートフィルムを蓋材として用いた以外は実施例１と同様にして、ヒートシール温度条件の異なる６種類のレトルト殺菌を施した包装体を得た後、実施例１と同様にしてヒートシール強度の測定と、落下テストと、開封感の評価及びデラミネーション発生個数の測定とを行った。これらの結果を第１表に示す。
【００４１】
比較例１
プロピレン−エチレンランダム共重合体（ＣＯＰＰ１）とメルトフローレートが２ｇ／１０ｍｉｎで密度が０．９５０ｇ／ｃｍ３の高密度ポリエチレン（ＨＤＰＥ２）とを（ＣＯＰＰ１）／（ＨＤＰＥ２）＝７０／３０（重量比）で混合して、樹脂層（Ａ１）用押出機（口径４０ｍｍ）と樹脂層（Ａ２）用押出機（口径４０ｍｍ）とヒートシール樹脂層（Ｂ）用押出機（口径４０ｍｍ）のそれぞれに供給した以外は実施例１と同様にして、全厚が５０μｍの比較用の単層フィルムを得、更に同様にしてラミネートフィルムを得た。
【００４２】
次いで、このラミネートフィルムを蓋材として用いた以外は実施例１と同様にして、ヒートシール温度条件の異なる６種類のレトルト殺菌を施した包装体を得た後、実施例１と同様にしてヒートシール強度の測定と、落下テストと、開封感の評価及びデラミネーション発生個数の測定とを行った。これらの結果を第１表に示す。
【００４３】
比較例２
プロピレン−エチレンランダム共重合体（ＣＯＰＰ１）とメルトフローレートが１８ｇ／１０ｍｉｎで密度が０．９６０ｇ／ｃｍ３の高密度ポリエチレン（ＨＤＰＥ３）とメルトフローレートが７ｇ／１０ｍｉｎで密度が０．９２３ｇ／ｃｍ３の低密度ポリエチレン（ＬＤＰＥ１）とを、（ＣＯＰＰ１）／（ＨＤＰＥ３）／（ＬＤＰＥ１）＝５０／２５／２５（重量比）で混合して、樹脂層（Ａ１）用押出機（口径４０ｍｍ）と樹脂層（Ａ２）用押出機（口径４０ｍｍ）とヒートシール樹脂層（Ｂ）用押出機（口径４０ｍｍ）のそれぞれに供給した以外は実施例１と同様にして、全厚が５０μｍの比較用の単層フィルムを得、更に同様にしてラミネートフィルムを得た。
【００４４】
次いで、このラミネートフィルムを蓋材として用いた以外は実施例１と同様にして、ヒートシール温度条件の異なる６種類のレトルト殺菌を施した包装体を得た後、実施例１と同様にしてヒートシール強度の測定と、落下テストと、開封感の評価及びデラミネーション発生個数の測定とを行った。これらの結果を第１表に示す。
【００４５】
比較例３
ラミネート用樹脂層（Ａ）をラミネート側の樹脂層（Ａ１）とヒートシール側の樹脂層（Ａ２）の２層構成とするが、ここで用いる樹脂層（Ａ１）用樹脂と樹脂層（Ａ２）用樹脂として、いずれもプロピレン−エチレンランダム共重合体（ＣＯＰＰ１）を用い、さらに、ヒートシール樹脂層（Ｂ）としてプロピレン−エチレンランダム共重合体（ＣＯＰＰ１）と高密度ポリエチレン（ＨＤＰＥ１）を（ＣＯＰＰ１）／（ＨＯＰＰ１）＝８０／２００（重量比）で混合して用い、樹脂層（Ａ１）用押出機（口径４０ｍｍ）と樹脂層（Ａ２）用押出機（口径４０ｍｍ）とヒートシール樹脂層（Ｂ）用押出機（口径４０ｍｍ）のそれぞれに供給し、共押出法により押出温度２６０℃でＴダイから（Ａ１）／（Ａ２）／（Ｂ）の各層の厚さが２０μｍ／２２．５μｍ／７．５μｍになるように押出した以外は実施例１と同様にして、全厚が５０μｍの本発明の共押出多層フィルムを得、更に同様にしてラミネートフィルムを得た。
【００４６】
次いで、このラミネートフィルムを蓋材として用いた以外は実施例１と同様にして、ヒートシール温度条件の異なる６種類のレトルト殺菌を施した包装体を得た後、実施例１と同様にしてヒートシール強度の測定と、落下テストと、開封感の評価及びデラミネーション発生個数の測定とを行った。これらの結果を第１表に示す。
【００４７】
【表１】
2005103904.tif 000002
【産業上の利用可能性】
【００４８】
本発明の共押出多層フィルムと、この共押出多層フィルム上に接着剤を介して基材が積層接着されたラミネートフィルムは、ポリプロピレン系樹脂からなる食品容器の蓋材として好適に使用できる。